ЛАМИНИРОВАННАЯ ПАНЕЛЬ ДЛЯ ПОЛА

Полезная модель относится к области строительства, в частности к ламинированным панелям с тиснением, используемым для формирования напольных покрытий посредством бесклеевого механического соединения между собой.
Известна ламинированная панель для пола, выполненная в виде пластины, снабженной по боковым сторонам средствами для механического соединения со смежными панелями типа шпунт-паз, имеющей слоистую структуру и содержащую основную плиту из древесноволокнистого материала, на верхней поверхности которой размещены верхний покрывной защитный слой и декоративный подслой с рисунком, при этом верхняя поверхность панели выполнена тисненой, а на нижней стороне основной плиты размещен нижний покрывной защитный слой (см. патент РФ на изобретение №2316636, МПК E04F 15/10, публ. 10.02.2006). К недостаткам известной панели можно отнести ее невысокие прочностные характеристики, обусловленные недостаточной стойкостью по отношению к возможным деформациям панели при сборке и эксплуатации покрытия пола из ламинированных панелей, что, соответственно, может привести к разрушению верхней или нижней стороны панели при ее изгибе.
Наиболее близкой по технической сущности к предлагаемой является ламинированная панель для пола, выполненная в виде пластины, снабженной по боковым сторонам средствами для механического соединения со смежными панелями типа шпунт-паз, имеющей слоистую структуру и содержащую основную плиту из древесноволокнистого материала, на верхней поверхности которой размещены верхний покрывной защитный слой и декоративный подслой с рисунком, при этом верхняя поверхность панели выполнена тисненой, а на нижней стороне основной плиты размещен нижний покрывной защитный слой (см. патент РФ на изобретение №2247814, МПК E04F 15/04, публ. 10.03.2005). К недостаткам известной панели можно отнести ее невысокие прочностные характеристики, обусловленные недостаточной стойкостью по отношению к возможным деформациям панели при сборке и эксплуатации покрытия пола из ламинированных панелей, что, соответственно, может привести к разрушению верхней или нижней стороны панели при ее изгибе.
Предлагаемое техническое решение направлено на решение задачи и достижение технического результата, состоящего в повышении прочностных характеристик панели за счет увеличения жесткости и, соответственно, стойкости по отношению к возможным деформациям панели при сборке и эксплуатации покрытия пола из ламинированных панелей, что уменьшает возможность разрушения верхней или нижней стороны панели при ее изгибе.
Данный технический результат достигается тем, что в ламинированной панели для пола, выполненной в виде пластины, снабженной по боковым сторонам средствами для механического соединения со смежными панелями типа шпунт-паз, имеющей слоистую структуру и содержащую основную плиту из древесноволокнистого материала, на верхней поверхности которой размещены верхний покрывной защитный слой и декоративный подслой с рисунком, при этом верхняя поверхность панели выполнена тисненой, а на нижней стороне основной плиты размещен нижний покрывной защитный слой, нижний покрывной защитный слой выполнен в виде пленки с армирующим каркасом из нитей повышенной прочности, а глубина тиснения верхней поверхности панели составляет 0,3-0,35 мм.
Выполнение нижнего покрывного защитного слоя в виде пленки с армирующим каркасом из нитей повышенной прочности повышает прочностные характеристики панели за счет того, что пленки с армирующим каркасом из нитей повышенной прочности имеют большую жесткость по сравнению с обычной пленкой без армирования и, соответственно, их использование в нижнем защитном слое обеспечивает большую стойкость по отношению к возможным деформациям панели при сборке и эксплуатации покрытия пола из ламинированных панелей, и уменьшает возможность разрушения нижней стороны панели. Данные свойства армированных пленок широко известны, также как и их конструктивное выполнение (см., например, Интернет https:www.isolux.ru), но неизвестно их использование в ламинированных панелях с тиснением.
Выполнение тиснения верхней поверхности панели глубиной 0,3-0,35 мм повышает прочностные характеристики панели, обеспечивает большую стойкость по отношению к возможным деформациям панели при сборке и эксплуатации покрытия пола из ламинированных панелей, и уменьшает возможность разрушения верхней стороны панели по следующим причинам.
Как показали наши экспериментальные исследования, при изготовлении панелей с глубиной тиснения более 0,35 мм при выполнении тиснения имеет место значительная деформация верхнего покрывного защитного слоя и декоративного подслоя с рисунком, так как выступы тиснения имеют большую высоту, а углубления - большую глубину, что приводит к разрушению верхней стороны панели, как при изготовлении панели, так и при ее эксплуатации. При эксплуатации панелей с глубиной тиснения более 0,35 мм высокие выступы тиснения подвержены разрушению из-за их недостаточной жесткости.
При глубине тиснения менее 0,3 мм, как показали наши экспериментальные исследования, существенно уменьшается эффект «ребристости» поверхности, при котором тиснение выполняет функции ребер жесткости, из-за небольшой высоты выступов тиснения, что ухудшает прочностные характеристики панели. Кроме того, при такой глубине тиснения не удается получить хороший эффект реальной имитации натурального материала, как в случае тиснения, совмещенного с рисунком декоративного слоя, так и в случае отсутствия такого совмещения.
На чертеже представлена предлагаемая ламинированная панель для пола.
Ламинированная панель для пола выполнена в виде пластины 1, снабженной по боковым сторонам средствами 2 для механического соединения со смежными панелями типа шпунт-паз, и имеет слоистую структуру, содержащую основную плиту 3 из древесноволокнистого материала, например, высокой или средней плотности, на верхней стороне которой размещены верхний покрывной защитный слой 4, декоративный подслой 5 с рисунком. Верхняя поверхность панели выполнена тисненой, аналогичным образом, как и в прототипе. При этом глубина тиснения верхней поверхности панели составляет 0,3-0,35 мм. На нижней стороне основной плиты 3 размещен нижний покрывной защитный слой 6, который выполнен в виде пленки, например, на полимерной основе с армирующим каркасом из нитей 7 повышенной прочности.
Описанная выше ламинированная панель может быть получена любым известным способом, например, как в прототипе горячим прямым прессованием, а все указанные выше слои могут быть пропитаны различными полимерами, например меламиновой смолой. При этом тиснение поверхности готового изделия может быть совмещено с рисунком декоративного подслоя для создания реальной имитации натурального материала или может не иметь такого совмещения. Также панель может содержать огнестойкие и/или звукоизолирующие слои на верхней и/или нижней стороне панели.
Предлагаемая ламинированная панель для пола обладает высокими прочностными характеристиками за счет увеличения жесткости и, соответственно, стойкости по отношению к возможным деформациям панели при сборке и эксплуатации покрытия пола из ламинированных панелей, что уменьшает возможность разрушения верхней или нижней стороны панели при ее изгибе.